(57)【要約】【課題】蓄電装置内部の温度上昇を抑制可能な放熱性を有し、しかも、蓄電装置の温度変化による伸縮が電極端子の耐久性を低下させるほど大きくない端子接続部材を提供する。【解決手段】端子接続部材１３は、電極端子（正極端子１１ｐ及び負極端子１１ｎ）に締結手段（雄ねじ部１４ａ及びナット１６）を介して固定される板状の本体部１５が、金属とセラミックスとの複合材１７で形成されるとともに、本体部１５の少なくとも表裏両面に金属からなる金属層１８が形成されている。金属の熱伝導率は、２００Ｗ／ｍ・Ｋ以上かつ５００Ｗ／ｍ・Ｋ以下であり、線膨張率は、１５×１０−６／℃以上かつ２５×１０−６／℃以下である。セラミックスの熱伝導率は、２０Ｗ／ｍ・Ｋ以上かつ３５０Ｗ／ｍ・Ｋ以下であり、前記セラミックスの線膨張率は、３×１０−６／℃以上かつ８×１０−６／℃以下である。【選択図】図１
2013161635.tif 000002
【特許請求の範囲】
【請求項１】
複数の蓄電体の電極端子を電気的に接続する端子接続部材であって、
前記電極端子に締結手段を介して固定される板状の本体部が、金属とセラミックスとの複合材で形成されるとともに、前記本体部の少なくとも表裏両面に前記金属からなる金属層が形成されており、
前記金属の熱伝導率は、２００Ｗ／ｍ・Ｋ以上かつ５００Ｗ／ｍ・Ｋ以下であり、
前記金属の線膨張率は、１５×１０−６／℃以上かつ２５×１０−６／℃以下であり、
前記セラミックスの熱伝導率は、２０Ｗ／ｍ・Ｋ以上かつ３５０Ｗ／ｍ・Ｋ以下であり、
前記セラミックスの線膨張率は、３×１０−６／℃以上かつ８×１０−６／℃以下であることを特徴とする端子接続部材。
【請求項２】
前記金属層は前記複合材を構成する金属部分と一体に繋がっている請求項１に記載の端子接続部材。
【請求項３】
前記セラミックスの体積率は６０〜７０％である請求項１又は請求項２に記載の端子接続部材。
【請求項４】
前記金属層は厚さが１０〜５００μｍである請求項１〜請求項３のいずれか１項に記載の端子接続部材。
【請求項５】
前記金属はアルミニウム又はアルミニウム合金である請求項１〜請求項４のいずれか１項に記載の端子接続部材。
【請求項６】
前記セラミックスは炭化ケイ素（ＳｉＣ）である請求項１〜請求項５のいずれか１項に記載の端子接続部材。
【請求項７】
複数の蓄電体の電極端子を電気的に接続する端子接続部材の製造方法であって、
キャビティ内に挿入孔に対応する凸部又は中子が設けられた第１の金型に、セラミックスの粒子又は繊維を、充填率が体積％で６０〜７０％で充填した後、前記第１の金型のキャビティを覆うように前記第１の金型と第２の金型とを閉じた状態に保持し、前記第１の金型及び前記第２の金型を前記セラミックスと複合材を構成する金属の溶融温度以上に加熱した状態で、前記金属を前記キャビティ内に高圧鋳造により、溶融金属が少なくとも金型に充填された前記セラミックスと金型との境界に沿って流れた後、前記キャビティに充填されているセラミックスの粒子あるいは繊維間に含浸するように流し込むことを特徴とする端子接続部材の製造方法。
【請求項８】
前記金属はアルミニウム又はアルミニウム合金である請求項７に記載の端子接続部材の製造方法。
【請求項９】
前記セラミックスは炭化ケイ素（ＳｉＣ）である請求項７又は請求項８に記載の端子接続部材の製造方法。
【請求項１０】
複数の蓄電体を、各蓄電体の電極端子を端子接続部材で電気的に直列又は並列に接続した蓄電装置であって、前記端子接続部材として請求項１〜請求項６のいずれか１項に記載の端子接続部材を使用している蓄電装置。
【請求項１１】
請求項１０に記載の蓄電装置を搭載した移動体。
【発明の詳細な説明】
【技術分野】
【０００１】
本発明は、複数の蓄電体の電極端子を端子接続部材で電気的に直列又は並列に接続した蓄電装置に使用される端子接続部材、端子接続部材の製造方法及びその端子接続部材を使用した蓄電装置並びにその蓄電装置を搭載した移動体に関する。
【背景技術】
【０００２】
二次電池やキャパシタのような蓄電装置は再充電が可能であり、繰り返し使用することができるため電源として広く利用されている。また、電気自動車やハイブリッド自動車のように走行モータの電源として二次電池を使用する場合は、大電流充電や大電流放電及び大容量化が要求されるため、複数個の二次電池の電極端子を導電部材（端子接続部材）で電気的に直列又は並列に接続した組電池として使用する（例えば、特許文献１参照）。
【０００３】
しかし、大電流での充・放電は電池内部の大きな発熱を伴い、また組電池では限られたスペースに多数の電池を収納することから電池温度が上昇し易い。そのため、電池の劣化防止あるいは抑制のために電池の冷却が必要とされる。また、電池は所定温度以上でないと、充・放電が円滑に行われないため、冬季や寒冷地等、使用環境が低温の場合は加熱が必要となる。即ち、電池を適正に使用するためには温度調整が必要になる。
【０００４】
従来、組電池を構成する複数の二次電池の電極端子を電気的に接続する端子接続部材は、放熱性を考慮して熱伝導率が大きな銅系やアルミニウム系の金属材料で形成されていた。
【先行技術文献】
【特許文献】
【０００５】
【特許文献１】特開２００２−３１９３８８号公報
【発明の概要】
【発明が解決しようとする課題】
【０００６】
熱伝導率が大きな銅系やアルミニウム系の金属材料で端子接続部材を形成することは、端子接続部材の放熱性が高くなるため、電極端子を介して端子接続部材に接続されている二次電池の内部温度の上昇抑制に有効である。しかし、熱伝導率が大きな銅系やアルミニウム系の金属材料は熱膨張係数（線膨張係数）が大きく、端子接続部材は二次電池の温度の上昇、下降に伴う伸縮が大きくなる。その結果、端子接続部材に連結されている電極端子は端子接続部材の伸縮により曲げ力を繰り返し受ける状態になり、電極端子の耐久性が低下する。この問題は、二次電池に限らず、電気二重層キャパシタやリチウムイオンキャパシタ等のようなキャパシタにおいても同様である。
【０００７】
本発明は、前記の問題に鑑みてなされたものであって、その目的は、蓄電装置内部の温度上昇を抑制可能な放熱性を有し、しかも、蓄電装置の温度変化による伸縮が電極端子の耐久性を低下させるほど大きくない端子接続部材及び端子接続部材の製造方法を提供することにある。また、他の目的は前記端子接続部材を使用した蓄電装置並びにその蓄電装置を搭載した移動体を提供することにある。
【課題を解決するための手段】
【０００８】
前記の目的を達成するため、請求項１に記載の発明は、複数の蓄電体の電極端子を電気的に接続する端子接続部材であって、前記電極端子が締結手段を介して固定される板状の本体部が、金属とセラミックスとの複合材で形成されるとともに、前記本体部の少なくとも表裏両面に前記金属からなる金属層が形成されている。前記金属の熱伝導率は、２００Ｗ／ｍ・Ｋ以上かつ５００Ｗ／ｍ・Ｋ以下であり、前記金属の線膨張率は、１５×１０−６／℃以上かつ２５×１０−６／℃以下である。前記セラミックスの熱伝導率は、２０Ｗ／ｍ・Ｋ以上かつ３５０Ｗ／ｍ・Ｋ以下であり、前記セラミックスの線膨張率は、３×１０−６／℃以上かつ８×１０−６／℃以下である。ここで、「蓄電体」とは、複数の二次電池あるいはキャパシタが直列又は並列に接続されて構成される組電池やキャパシタモジュール等の蓄電装置を構成する単体の二次電池あるいはキャパシタを意味する。
【０００９】
端子接続部材を熱伝導率が大きな銅系やアルミニウム系の金属材料で形成した場合は、蓄電装置の温度の上昇、下降に伴う端子接続部材の伸縮が大きくなる。そして、端子接続部材に連結されている電極端子は端子接続部材の伸縮により曲げ力を繰り返し受ける状態になり、電極端子の耐久性が低下する。しかし、この発明では、端子接続部材は、本体部が金属とセラミックスとの複合材で形成され、その金属及びセラミックスの線膨張率は、前記の範囲のため、蓄電装置の温度変化による端子接続部材の伸縮が電極端子の耐久性を低下させるほど大きくない。また、複合材を構成する金属及びセラミックスの熱伝導率が前記の範囲であることで、蓄電装置内部の温度上昇を抑制可能な放熱性を有する。
【００１０】
請求項２に記載の発明は、請求項１に記載の発明において、前記金属層は前記複合材を構成する金属部分と一体に繋がっている。端子接続部材は、電極端子に締結手段によって締め付け固定されて電極端子を電気的に接続する。本体部の少なくとも表裏両面に形成されている金属層は、その形成条件によっては、複合材を構成する金属部分との間に微小な隙間が存在する状態となり、隙間がない場合に比べて、電気的抵抗が大きくなる。この発明では、金属層は複合材を構成する金属部分と一体に繋がっているため、電気抵抗が大きくならず、発熱が抑制される。そのため、端子接続部材の放熱性が向上する。
【００１１】
請求項３に記載の発明は、請求項１又は請求項２に記載の発明において、前記セラミックスの体積率は６０〜７０％である。セラミックスの体積率が６０％より小さいと、セラミックスの量が少なくなって、複合材の線膨張率が大きくなる。そのため、端子接続部材が電極端子に接続されて使用される際、温度の上昇、下降の繰り返しにより端子接続部材の伸縮量が大きくなり、電極端子が損傷し、結果として蓄電装置の寿命が短くなる。また、体積率が７０％より大きいと、端子接続部材を高圧鋳造で製造する際に、本体部の表裏両面の一部にしか金属層が形成されなくなる。しかし、この発明では、セラミックスの体積率が６０〜７０％であるため、そのような支障は生じない。
【００１２】
請求項４に記載の発明は、請求項１〜請求項３のいずれか１項に記載の発明において、前記金属層は厚さが１０〜５００μｍである。金属層の厚さが１０μｍ未満であると、端子接続部材を締結手段によって締め付け固定して電極端子を電気的に接続した場合、電極端子との接触面の接触抵抗が、金属層がない場合とあまり変わらない。また、金属層の厚さが５００μｍより大きいと、効果は変わらず、端子接続部材を形成する金属の量が増えるだけで無駄になる。
【００１３】
請求項５に記載の発明は、請求項１〜請求項４のいずれか１項に記載の発明において、前記金属はアルミニウム又はアルミニウム合金である。アルミニウム及びアルミニウム合金は銅と同様に導電性が高く導電性金属として好ましく、しかも、銅に比べて比重が小さいため、軽量化に寄与する。また、溶融温度が銅に比べて４００℃程度低いため、端子接続部材を製造する際に、金属の溶融に要するエネルギーが少なくてよく好ましい。
【００１４】
請求項６に記載の発明は、請求項１〜請求項５のいずれか１項に記載の発明において、前記セラミックスは炭化ケイ素（ＳｉＣ）である。炭化ケイ素は、セラミックスの中では熱伝導率が比較的高く、線膨張係数が比較的小さいので、端子接続部材を形成する複合材の材料として好ましい。
【００１５】
請求項７に記載の発明は、複数の蓄電体の電極端子を電気的に接続する端子接続部材の製造方法である。そして、キャビティ内に前記端子挿入孔に対応する凸部又は中子が設けられた第１の金型に、セラミックスの粒子又は繊維を、充填率が体積％で６０〜７０％で充填した後、前記第１の金型のキャビティを覆うように前記第１の金型と第２の金型とを閉じた状態に保持し、前記第１の金型及び前記第２の金型を前記セラミックスと複合材を構成する金属の溶融温度以上に加熱した状態で、前記金属を前記キャビティ内に高圧鋳造により、溶融金属が少なくとも金型に充填された前記セラミックスと金型との境界に沿って流れた後、前記キャビティに充填されているセラミックスの粒子あるいは繊維間に含浸するように流し込む。
【００１６】
この発明では、キャビティ内にセラミックスが、充填率が体積％で６０〜７０％で充填された状態で、溶融金属が高圧鋳造（例えば、数十ＭＰａ〜数百ＭＰａ）で金型内に加圧状態で注入される。そして、溶融金属は金型と充填されたセラミックスとの間を金型内面に沿って、注入口から遠い箇所まで流れた後、キャビティに充填されているセラミックスの粒子あるいは繊維間に良好に含浸してボイドの少ない複合材からなる本体部が形成され、本体部の少なくとも表裏両面に金属層が形成された端子接続部材を製造することができる。
【００１７】
請求項８に記載の発明は、請求項７に記載の発明において、前記金属はアルミニウム又はアルミニウム合金である。アルミニウム及びアルミニウム合金は銅と同様に導電性が高く導電性金属として好ましく、しかも、銅に比べて比重が小さいため、軽量化に寄与する。また、融点が銅に比べて４００℃程度低いため、端子接続部材を製造する際に、金属の溶融に要するエネルギーが少なくてよく、製造コストを低くすることができる。
【００１８】
請求項９に記載の発明は、請求項７又は請求項８に記載の発明において、前記セラミックスは炭化ケイ素（ＳｉＣ）である。炭化ケイ素は、セラミックスの中では熱伝導率が比較的高く、線膨張係数が比較的小さいので、端子接続部材を形成する複合材の材料として好ましい。また、炭化ケイ素は安価で製造コストを低くすることができる。
【００１９】
請求項１０に記載の発明は、複数の蓄電体を、各蓄電体の電極端子を端子接続部材で電気的に直列又は並列に接続した蓄電装置であって、前記端子接続部材として請求項１〜請求項６のいずれか１項に記載の端子接続部材を使用している。この発明の蓄電装置は、前記端接続部材の効果を得ることができる。
【００２０】
請求項１１に記載の発明は、請求項１０に記載の蓄電装置を搭載した移動体である。ここで、「移動体」とは、車両に限らず船舶やロボット、あるいは人が押したり引いたりして移動させるものも含む。この発明の移動体は、搭載した蓄電装置が前記蓄電装置の効果を有する。
【発明の効果】
【００２１】
請求項１〜請求項９に記載の発明によれば、蓄電装置内部の温度上昇を抑制可能な放熱性を有し、しかも、蓄電装置の温度変化による伸縮が電極端子の耐久性を低下させるほど大きくない端子接続部材を提供することができる。また、請求項１０に記載の発明によれば、前記端子接続部材を使用した蓄電装置を提供することができ、請求項１１に記載の発明によれば、前記蓄電装置を搭載した移動体を提供することができる。
【図面の簡単な説明】
【００２２】
【図１】（ａ）は一実施形態の組電池の概略部分斜視図、（ｂ）は端子接続部材の取り付け状態を示す断面図。
【図２】端子接続部材の端子挿入孔付近の部分拡大模式図。
【図３】端子接続部材の製造方法を示し、（ａ）第１の金型の概略斜視図、（ｂ）は第１の金型にＳｉＣ粉末が充填された状態の模式断面図、（ｃ）は金型内に溶融金属の注入が完了した状態の模式断面図。
【図４】（ａ）は端子接続部材の表層として金属層が存在しない状態を示す模式断面図、（ｂ）は端子接続部材に表層として金属層が存在する状態を示す模式断面図。
【図５】溶融金属の温度と得られた端子接続部材の熱伝導率の関係を示すグラフ。
【図６】別の実施形態の端子接続部材の取り付け状態を示す断面図。
【図７】単電池が並列に接続された組電池の部分平面図。
【発明を実施するための形態】
【００２３】
以下、本発明を具体化した一実施形態を図１〜図５にしたがって説明する。
図１（ａ）に示すように、蓄電装置としての組電池１０は、複数の蓄電体としての単電池１１が直列に接続されて構成されている。各単電池１１は、直方体状の電池本体部１２の同じ側に電極端子としての正極端子１１ｐ及び負極端子１１ｎが突出するように形成されている。詳述すると、直方体状の各単電池１１は互いに平行に、かつ隣り合う単電池１１の正極端子１１ｐと負極端子１１ｎとが対向する状態に位置決めされて、一体的に移動可能に図示しないケース内に収容、あるいは図示しない支持フレームで固定されている。この実施形態では隣り合う単電池１１は互いに側面が当接する状態で固定されている。各単電池１１は、正極端子１１ｐが隣り合う単電池１１の負極端子１１ｎに、負極端子１１ｎが隣り合う単電池１１の正極端子１１ｐにそれぞれ端子接続部材（バスバー）１３を介して接続され、端子接続部材１３は千鳥状に配置されている。ただし、互いに平行に配置された単電池１１の列の両端に位置する単電池１１のうち、一方の端部に位置する単電池１１の正極端子１１ｐと、他方の端部に位置する単電池１１の負極端子１１ｎは端子接続部材１３に接続されない状態にある。
【００２４】
図１（ｂ）に示すように、正極端子１１ｐ及び負極端子１１ｎは、台座部１４から突出する雄ねじ部１４ａを有するように形成されている。端子接続部材１３は、板状の本体部１５に雄ねじ部１４ａが遊挿される挿入孔１５ａが一対形成されている。そして、端子接続部材１３は、挿入孔１５ａに挿入された雄ねじ部１４ａに螺合するナット１６により正極端子１１ｐ及び負極端子１１ｎの台座部１４に締め付け固定されている。ナット１６は端子接続部材１３の表面に接触している。雄ねじ部１４ａ及びナット１６は、本体部１５を電極端子（正極端子１１ｐ及び負極端子１１ｎ）に締め付け固定する締結手段を構成する。即ち、この実施形態では電極端子の一部である雄ねじ部１４ａが、端子接続部材１３を電極端子に固定する締結手段の一部を構成する。
【００２５】
図２に示すように、端子接続部材１３は、本体部１５が、金属とセラミックスとの複合材１７で形成されるとともに、本体部１５の表裏両面及び挿入孔１５ａの壁面に複合材１７を構成する金属からなる金属層１８が形成されている。金属としては、熱伝導率が、２００Ｗ／ｍ・Ｋ以上かつ５００Ｗ／ｍ・Ｋ以下であり、線膨張率が、１５×１０−６／℃以上かつ２５×１０−６／℃以下のものが使用される。セラミックスとしては、熱伝導率が、２０Ｗ／ｍ・Ｋ以上かつ３５０Ｗ／ｍ・Ｋ以下であり、線膨張率が、３×１０−６／℃以上かつ８×１０−６／℃以下のものが使用される。
【００２６】
この実施形態では、金属としてアルミニウム合金が使用され、セラミックスとして炭化ケイ素（ＳｉＣ）の粉末が使用されている。ＳｉＣ粉末として粒子径が１０μｍのものと１００μｍのものとの３：７の混合物が使用されている。また、体積率は６０〜７０％程度となっている。
【００２７】
次に前記のように構成された端子接続部材１３の製造方法を図３に基づいて説明する。
端子接続部材１３は、高圧鋳造により製造される。図３（ａ）に示すように、高圧鋳造に使用される第１の金型２１は、キャビティ２２内に端子接続部材１３の本体部１５に形成される複数の挿入孔１５ａに対応する凸部２１ａが設けられている。また、第１の金型２１にはキャビティ２２の長手方向の端部に溶融金属（溶湯）の注入口２１ｂが形成され、他端側に排出口２１ｃが形成されている。
【００２８】
この第１の金型２１に、セラミックスの粒子としてのＳｉＣ粉末３１が予め設定された充填率（体積％で６０〜７０％）で充填されて、図３（ｂ）に示す状態になる。
次に、第１の金型２１のキャビティ２２を覆うように、第１の金型２１と第２の金型２３とを閉じた状態に保持する。そして、第１の金型２１及び第２の金型２３を、複合材１７を構成する金属（アルミニウム合金）の溶融温度以上に加熱した状態で、溶融金属をキャビティ２２内に加圧状態で注入する。キャビティ２２の内にはＳｉＣ粉末３１が充填されており、溶融金属がＳｉＣ粉末３１の隙間を通過する際の抵抗に比べて、ＳｉＣ粉末３１と第１の金型２１及び第２の金型２３との境界（ＳｉＣ粉末３１と凸部２１ａとの境界を含む）を通過する際の抵抗が小さい。そのため、溶融金属は先ずに充填されたＳｉＣ粉末３１と第１の金型２１及び第２の金型２３との境界に沿って流れた後、キャビティに充填されているＳｉＣ粉末３１の隙間に含浸、流入する。ＳｉＣ粉末３１の隙間をほぼ満たす所定量の溶融金属が第１及び第２の金型２１，２３内に注入された後、押湯圧としてダイカスト成形と同程度の圧力（例えば、数十ＭＰａ〜百ＭＰａ）が加えられる。即ち、所謂高圧鋳造が行われる。その結果、図３（ｃ）に示すように、複合材１７の表面全体に金属層１８が形成された状態になる。端子接続部材１３が高圧鋳造で形成されるため、金属層１８は複合材１７で形成された本体部１５の外面全体に密着した状態で形成される。
【００２９】
そして、所定時間経過後、第１及び第２の金型２１，２３が冷却されて溶融金属が凝固、冷却された後、第１及び第２の金型２１，２３が開かれキャビティ２２内から製品である端子接続部材１３が取り出される。なお、溶融金属の注入は、図３（ｃ）に示すように、第１及び第２の金型２１，２３が、その境界面が水平な状態でも、境界面が鉛直状態あるいは傾いた状態のいずれであってもよい。
【００３０】
次に前記のように構成された端子接続部材１３及び端子接続部材１３が使用された組電池１０の作用を説明する。
組電池１０は種々の用途に使用されるが、例えば、移動体としての車両に搭載されて、走行用モータの電源として使用される。組電池１０が使用される場合、急速充電時や急速放電時に発熱が大きくなる。そのため、組電池１０は車両に装備された送風ファンの駆動によって流体（例えば、空気）が流れる収容部に搭載され、流れる流体により組電池１０の温度調整が行われる。
【００３１】
単電池１１の内部に収容されている電極の活物質が、充電時や放電時に発熱するため、組電池１０が発熱する。単電池１１の電池本体部１２を構成するケースは電気的絶縁材製のため、電池本体部１２の外側を冷却しても冷却効率は悪い。一方、正極端子１１ｐ、負極端子１１ｎ及び端子接続部材１３は導電性で熱伝導性も高いため、正極端子１１ｐ、負極端子１１ｎ及び端子接続部材１３を介して単電池１１内部の熱が単電池１１の外部に効率良く放熱されて、単電池１１内部の冷却効率が向上する。  
【００３２】
しかし、導電材として一般に使用される熱伝導率が大きな銅系やアルミニウム系の金属は、熱膨張係数（線膨張係数）が大きく、端子接続部材１３を銅系やアルミニウム系の金属で形成した場合は、単電池１１の温度の上昇、下降に伴う伸縮が大きくなる。その結果、端子接続部材１３に連結されている電極端子（正極端子１１ｐ及び負極端子１１ｎ）は端子接続部材１３の伸縮により曲げ力を繰り返し受ける状態になり、電極端子の耐久性が低下する。
【００３３】
しかし、この実施形態では、端子接続部材１３は、正極端子１１ｐ及び負極端子１１ｎが挿入される挿入孔１５ａが複数形成された板状の本体部１５が、金属とセラミックスとの複合材１７で形成されるとともに、本体部１５の少なくとも表裏両面に金属からなる金属層１８が形成されている。そして、金属の熱伝導率は、２００Ｗ／ｍ・Ｋ以上かつ５００Ｗ／ｍ・Ｋ以下であり、線膨張率は、１５×１０−６／℃以上かつ２５×１０−６／℃以下である。また、セラミックスの熱伝導率は、２０Ｗ／ｍ・Ｋ以上かつ３５０Ｗ／ｍ・Ｋ以下であり、線膨張率は、３×１０−６／℃以上かつ８×１０−６／℃以下である。したがって、組電池１０の温度変化による端子接続部材１３の伸縮により正極端子１１ｐ及び負極端子１１ｎに加わる曲げ力は、正極端子１１ｐ及び負極端子１１ｎの耐久性を低下させるほど大きくない。また、複合材１７を構成する金属及びセラミックスの熱伝導率が前記の範囲であるため、端子接続部材１３は組電池１０の内部の温度上昇を抑制することに寄与する。
【００３４】
また、冬季や寒冷地等、組電池１０の使用環境が低温の場合は、加熱用の流体が供給されるが、その流体によって正極端子１１ｐ、負極端子１１ｎ及び端子接続部材１３が加熱されるとともに、その熱が単電池１１の内部の電極に伝達されて、活物質が発電を効率良く行う状態になる。
【００３５】
仮に、端子接続部材１３がＳｉＣ粉末３１と金属の複合材１７で形成され、外面に金属層１８が存在しない場合は、図４（ａ）に示すように、端子接続部材１３の外面にはＳｉＣ粉末３１が露出した状態の部分が多く存在する。そのため、端子接続部材１３が正極端子１１ｐ及び負極端子１１ｎにナット１６で締結されて固定された状態では、正極端子１１ｐ及び負極端子１１ｎとＳｉＣ粉末３１が接触する面積が多くなり、金属同士が接触する状態に比べて接触面での電気抵抗が大きくなる。しかし、この実施形態では、端子接続部材１３は、複合材１７で形成された本体部１５の外面に金属層１８が形成されているため、図４（ｂ）に示すように、端子接続部材１３の外面にはＳｉＣ粉末３１が露出した状態の部分がない。そのため、端子接続部材１３が正極端子１１ｐ及び負極端子１１ｎにナット１６で締結されて固定された状態では、正極端子１１ｐ及び負極端子１１ｎと端子接続部材１３は金属同士のみが接触する状態となり、端子接続部材１３の外面にＳｉＣ粉末３１が露出している場合に比べて接触面での電気抵抗が小さくなる。
【００３６】
この実施形態によれば、以下に示す効果を得ることができる。
（１）端子接続部材１３は、電極端子（正極端子１１ｐ及び負極端子１１ｎ）に締結手段（雄ねじ部１４ａ及びナット１６）を介して固定される板状の本体部１５が、金属とセラミックスとの複合材１７で形成されるとともに、本体部１５の少なくとも表裏両面に金属からなる金属層１８が形成されている。そして、金属の熱伝導率は、２００Ｗ／ｍ・Ｋ以上かつ５００Ｗ／ｍ・Ｋ以下であり、線膨張率は、１５×１０−６／℃以上かつ２５×１０−６／℃以下である。また、セラミックスの熱伝導率は、２０Ｗ／ｍ・Ｋ以上かつ３５０Ｗ／ｍ・Ｋ以下であり、前記セラミックスの線膨張率は、３×１０−６／℃以上かつ８×１０−６／℃以下である。したがって、組電池１０の温度上昇を抑制可能な放熱性を有し、しかも、組電池１０の温度変化による伸縮が電極端子の耐久性を低下させるほど大きくない端子接続部材１３を提供することができる。
【００３７】
（２）端子接続部材１３の本体部１５を構成する複合材１７は金属層１８で覆われ、金属層１８は複合材１７を構成する金属部分と一体に繋がっている。本体部１５が金属層１８で覆われた構成であっても、金属層１８をメッキで形成した場合等のように、金属層１８の形成条件によっては、金属層１８は複合材１７を構成する金属との間に微小な隙間が存在する状態となり、隙間がない場合に比べて、電気抵抗が大きくなる。しかし、この実施形態では、金属層１８は複合材１７を構成する金属部分と一体に繋がっているため、電気抵抗が大きくならず、発熱が抑制されて、端子接続部材１３の放熱性が向上する。
【００３８】
（３）複合材１７を構成するセラミックスの体積率は６０〜７０％である。セラミックスの体積率が６０％より小さいと、セラミックスの量が少なくなって、複合材１７の線膨張率が大きくなる。そのため、端子接続部材１３が正極端子１１ｐ及び負極端子１１ｎに接続されて使用される際、温度の上昇、下降の繰り返しにより端子接続部材１３の伸縮量が大きくなり、正極端子１１ｐ及び負極端子１１ｎが損傷し、結果として組電池１０の寿命が短くなる。また、体積率が７０％より大きいと、端子接続部材１３を高圧鋳造で製造する際に、金型に充填されたセラミックスと金型内面との間を溶融金属が通りにくく、本体部１５の表裏両面の一部にしか金属層１８が形成されなくなる。しかし、この実施形態では、セラミックスの体積率が６０〜７０％であるため、そのような支障は生じない。
【００３９】
（４）金属層１８は厚さが１０〜５００μｍである。金属層１８は厚さが１０μｍ未満であると、端子接続部材１３を締結手段（雄ねじ部１４ａ及びナット１６）によって締め付けて固定して電極端子（正極端子１１ｐ及び負極端子１１ｎ）に接続した場合、電極端子との接触面の接触抵抗が、金属層１８がない場合とあまり変わらない。また、金属層１８の厚さが５００μｍより大きいと、効果は変わらず、端子接続部材１３を形成する金属の量が増えるだけで無駄になる。
【００４０】
（５）複合材１７を構成する金属はアルミニウム又はアルミニウム合金である。アルミニウム及びアルミニウム合金は銅と同様に導電性が高く導電性金属として好ましく、しかも銅に比べて比重が小さいため、軽量化に寄与する。また、融点が銅に比べて４００℃程度低いため、端子接続部材１３を製造する際に、金属の溶融に要するエネルギーが少なくてよく、製造コストを低くすることができる。
【００４１】
（６）複合材１７を構成するセラミックスは炭化ケイ素（ＳｉＣ）である。炭化ケイ素は、セラミックスの中では熱伝導率が比較的高く、線膨張係数が比較的小さいので、端子接続部材１３を形成する複合材１７の材料として好ましい。また、炭化ケイ素は比較的安価で製造コストを低くすることができる。
【００４２】
（７）端子接続部材１３の製造方法は、複数の単電池１１の電極端子（正極端子１１ｐ及び負極端子１１ｎ）の一部を構成する雄ねじ部１４ａが挿入される挿入孔１５ａが複数形成され、複数の単電池１１の電極端子を電気的に接続する端子接続部材１３の製造方法である。そして、キャビティ２２内に挿入孔１５ａに対応する凸部２１ａが設けられた第１の金型２１に、セラミックスの粒子又は繊維（ＳｉＣ粉末３１）を、充填率が体積％で６０〜７０％で充填した後、第１の金型２１のキャビティ２２を覆うように第１の金型２１と第２の金型２３とを閉じた状態に保持する。次いで、第１の金型２１及び第２の金型２３をＳｉＣ粉末３１と複合材１７を構成する金属の溶融温度以上に加熱した状態で、金属をキャビティ２２内に高圧鋳造により、溶融金属が少なくとも金型に充填されたＳｉＣ粉末３１と金型との境界に沿って流れた後、キャビティ２２に充填されているＳｉＣ粉末３１間に含浸するように流し込む。したがって、キャビティ２２に充填されているＳｉＣ粉末３１間に良好に含浸してボイドの少ない複合材１７からなる本体部１５が形成され、本体部１５の少なくとも表裏両面に金属層１８が形成された端子接続部材１３を製造することができる。
【００４３】
（８）組電池１０は、複数の単電池１１を電気的に直列又は並列に接続するために、単電池１１の電極端子（正極端子１１ｐ及び負極端子１１ｎ）接続する端子接続部材１３として前記構成の端子接続部材１３を使用している。したがって、前記端子接続部材１３が有する効果を有する。
【００４４】
（９）組電池１０は、移動体としての車両に搭載されて、走行用モータの電源として使用される。車両の走行用モータの電源として組電池１０が使用される場合、急速充電時や急速放電時に発熱が大きくなる。しかし、組電池１０は前記構成の端子接続部材１３で複数の単電池１１が電気的に接続されているため、組電池１０の温度調整が良好に行われるとともに端子接続部材１３が導電性金属で形成された場合に比べて、組電池１０の寿命が延びる。
【００４５】
実施形態は前記に限定されるものではなく、例えば、次のように具体化してもよい。
○  アルミニウム又はアルミニウム合金とＳｉＣ粉末３１で端子接続部材１３を高圧鋳造で製造する場合、アルミニウム又はアルミニウム合金の温度が７００℃より低いと溶湯の凝固が始まり、９００℃より高いと酸化が始まり、熱伝導率が低下するため、７００℃〜９００℃で金型に注入を行えばよい。溶融温度を変更してアルミニウム又はアルミニウム合金とＳｉＣ粉末で形成した複合材の熱伝導率と溶融温度との関係を図５に示す。図５から、端子接続部材１３をアルミニウム又はアルミニウム合金とＳｉＣ粉末で形成する場合は、アルミニウム又はアルミニウム合金の溶融温度を７５０℃〜８００℃で行うのが最適である。
【００４６】
○  端子接続部材１３は、平板状に形成された本体部１５に形成された挿入孔１５ａに挿入された、電極端子（正極端子１１ｐ及び負極端子１１ｎ）の一部を構成する雄ねじ部１４ａと、雄ねじ部１４ａに螺合するナット１６で本体部１５が締め付けられて電極端子に固定される構成に限らない。例えば、図６に示すように、電極端子（正極端子１１ｐ及び負極端子１１ｎ）を、ボルト１９が螺合するねじ穴２０ａを有し、かつねじ穴２０ａの外側に円環状の溝２０ｂを有する円柱状に形成する。そして、端子接続部材１３の本体部１５の一方の面（裏面）にはボルト１９が挿入（遊挿）される挿入孔１５ａを中心とする円環状の凸条１５ｂを形成する。そして、ボルト１９がねじ穴２０ａに螺合することで端子接続部材１３を電極端子（正極端子１１ｐ及び負極端子１１ｎ）に締め付け固定するようにしてもよい。この場合、ボルト１９及びねじ穴２０ａを有する正極端子１１ｐ及び負極端子１１ｎが端子接続部材１３を電極端子に固定する締結手段を構成する。なお、凸条１５ｂ及び溝２０ｂを設けずに、端子接続部材１３をボルト１９で正極端子１１ｐ及び負極端子１１ｎに締め付け固定する構成にしてもよい。
【００４７】
○  複数の単電池１１が端子接続部材１３により直列に接続された組電池１０に限らず、図７に示すように、複数の単電池１１が並列に接続され構成の組電池１０に適用してもよい。この場合、組電池１０は、複数の単電池１１が２個の端子接続部材３３ｐ，３３ｎにより電気的に並列に接続されている。各単電池１１は互いに平行に、かつ隣り合う単電池１１の正極端子１１ｐ同士、負極端子１１ｎ同士がそれぞれ対向する状態で配置されている。一方の端子接続部材３３ｐは各単電池１１の正極端子１１ｐ同士を接続するように設けられ、他方の端子接続部材３３ｎは各単電池１１の負極端子１１ｎ同士を接続するように設けられている。端子接続部材３３ｐ，３３ｎには、正極端子１１ｐあるいは負極端子１１ｎの雄ねじ部１４ａが遊挿される挿入孔１５ａが形成され、端子接続部材３３ｐ，３３ｎは、挿入孔１５ａに挿入された雄ねじ部１４ａに螺合するナット１６により正極端子１１ｐあるいは負極端子１１ｎの台座部１４に締め付け固定される。この実施形態の組電池１０は、例えば、フォークリフト等の産業車両に使用される。産業車両は一般の車両のように高速で走行する必要はないが、作業を行う際に高速走行時より低電圧で大きな電力を必要とする。そのため、単電池１１を並列に接続した組電池１０を複数直列に接続して電源として使用することにより、必要な電力を得ることができる。
【００４８】
○  端子接続部材１３の本体部１５を形成する複合材１７のマトリックスとなる金属は、熱伝導率が２００Ｗ／ｍ・Ｋ以上かつ５００Ｗ／ｍ・Ｋ以下であり、線膨張率が１５×１０−６／℃以上かつ２５×１０−６／℃以下であればよく、アルミニウム又はアルミニウム合金に限らない。例えば、銅やその合金を使用してもよい。
【００４９】
○  端子接続部材１３の本体部１５を形成する複合材１７を構成するセラミックスは、熱伝導率が２０Ｗ／ｍ・Ｋ以上かつ３５０Ｗ／ｍ・Ｋ以下であり、線膨張率が３×１０−６／℃以上かつ８×１０−６／℃以下であればよく、ＳｉＣ粉末３１に限らない。例えば、窒化ケイ素やアルミナを使用してもよい。
【００５０】
○  複合材１７を構成するセラミックスの体積率は６０〜７０％に限らない。セラミックスの種類によっても異なるが、例えば、５０％以上あればよい。
○  複合材１７を構成するセラミックスはとして、粒子状のもの（粉末）を使用する場合、粒径（平均粒径）が異なる二つのものを混合せずに、一つの粒径（平均粒径）のものを使用したり、粒径（平均粒径）が異なる三つ以上のものを混合して使用したりしてもよい。
【００５１】
○  複合材１７を構成するセラミックスは、粒子状のものに限らず、繊維状のものを使用したり、粒子状のものと繊維状のものを混在させたりしてもよい。
○  複合材１７を構成するセラミックスとして、種類の異なるセラミックスを混合して使用してもよい。
【００５２】
○  端子接続部材１３，３３ｐ，３３ｎは、金属とセラミックスとの複合材で形成された本体部１５の少なくとも表裏両面に金属層１８が形成されていればよく、必ずしも挿入孔１５ａの壁面には金属層１８が形成されずに、本体部１５の表裏両面にのみ金属層１８が形成されたものでもよい。
【００５３】
○  端子接続部材１３，３３ｐ，３３ｎの本体部１５に形成される金属層１８は、必ずしも端子接続部材１３，３３ｐ，３３ｎを高圧鋳造で製造する際に、同時に形成されたものに限らない。例えば、複合材１７で形成された本体部１５にメッキ処理で金属層１８を形成してもよい。しかし、メッキ処理で金属層１８を形成した場合は、高圧鋳造により複合材１７と同時に金属層１８が形成されものと異なり、本体部１５の外面と金属層１８とが完全に密着された状態にするのが難しく、本体部１５の外面と金属層１８との間に隙間が存在する部分が多くなる。
【００５４】
○  組電池１０を構成する複数の単電池１１の全てを並列に接続する場合、複数の単電池１１の正極端子１１ｐ同士あるいは負極端子１１ｎ同士をそれぞれ１個の端子接続部材３３ｐ，３３ｎで接続する代わりに、複数の端子接続部材３３ｐ，３３ｎを使用して接続してもよい。この場合、台座部１４との間に他の端子接続部材３３ｐ，３３ｎの端部が介在する状態で正極端子１１ｐあるいは負極端子１１ｎにナット１６によって固定された端子接続部材３３ｐ，３３ｎの中間部は、導電性のリング部材が台座部１４との間に介装された状態で正極端子１１ｐあるいは負極端子１１ｎにナット１６より締め付け固定される。この場合、組電池１０を構成する単電池１１の数が多くても、比較的短い端子接続部材３３ｐ，３３ｎを用いて全ての単電池１１を並列に接続することができる。
【００５５】
○  組電池１０は、組電池１０を構成する全ての単電池１１が端子接続部材１３により電気的に直列に接続された構成や、組電池１０を構成する全ての単電池１１が端子接続部材３３ｐ，３３ｎにより電気的に並列に接続された構成に限らない。例えば、並列に接続された複数の単電池１１の組が直列に接続された構成であってもよい。
【００５６】
○  移動体は走行用モータを備えた一般の車両やフォークリフトに限らず、例えば、ショベルローダーやトーイングトラクター等の他の産業車両であってもよい。また、運転者を必要とする車両に限らず無人搬送車でもあってもよい。
【００５７】
○  移動体は、車両に限らず、充電時以外は給電側設備から離れて移動するもの、例えば、ロボットであってもよい。
○  蓄電装置は、複数の単電池１１が端子接続部材１３，３３ｐ，３３ｎにより電気的に直列又は並列に接続された組電池１０に限らず、例えば、電気二重層キャパシタやリチウムイオンキャパシタ等のようなキャパシタ（蓄電体）が端子接続部材１３，３３ｐ，３３ｎにより電気的に直列又は並列に接続されたキャパシタモジュールであってもよい。
【符号の説明】
【００５８】
１０…蓄電装置としての組電池、１１…蓄電体としての単電池、１３，３３ｎ，３３ｐ…端子接続部材、１５…本体部、１５ａ…挿入孔、１７…複合材、１８…金属層、２１…第１の金型、２１ａ…凸部、２２…キャビティ、２３…第２の金型。
【図１】
2013161635.tif 000003
【図２】
2013161635.tif 000004
【図３】
2013161635.tif 000005
【図４】
2013161635.tif 000006
【図５】
2013161635.tif 000007
【図６】
2013161635.tif 000008
【図７】
2013161635.tif 000009